FR 2012887 A1 19700327 FR 6923825 A 19690711 69 2382S 1 2012887 Cette invention concerne des composants de flux de soudure comprenant des mélanges fondus pour des flux de soudure des types utilisés pour le soudage à l'arc immergé, les revêtements à électrode protégée et les électrodes tubulaires noyautées par du flux ou à 5 faible teneur en flux, employées avec ou sans protection de gaz. Le composant de flux de soudure de la présente invention peut être employé dans un flux de soudure utilisé avec n'importe quelle méthode d'assemblage ou de soudage ou de surfaçage pouvant nécessiter l'utilisation d'un flux tel qu'un flux entraîné dans un courant 10 gazeux ou un flux appliqué au pinceau* Cependant, dans un but d'explication et d'illustration, on décrira le composant de flux de soudure de la présente invention en relation avec son utilisation dans des flux pour soudage à arc immergé, des flux pour revêtements à électrode protégée et des flux pour électrodes tubulaires noyau-15 tées par du flux. Il est bien connu que les oxydes des métaux alcalins et les oxydes des métaux alcalino-terreux peuvent être utilisés pour réaliser des résultats utiles pour les flux de soudure. Des exemples d'oxydea. de métaux alcalins sont l'oxyde de lithium/ l'oxyde de 20 sodium et l'oxyde de potassium. Des exemples d'oxydes de métaux alcalino-terreux sont l'oxyde de magnésium, l'oxyde de calcium et l'oxyde de strontium. Ces oxydes agissent comme stabilisateurs d'arc pour des soudures à l'arc telles que des soudures avec des électrodes à main protégées ou bien avec des électrodes tubulaires noyau-25 tées dans du flux. Ces oxydes agissent également comme agents de formation de laitier et fondants, en combinaison avec d'autres ingrédients pouvant être présents dans le flux de soudure utilisé dans les procédés de soudage à arc immergé, à électrode protégée, ou à électrode tubulaire. Les laitiers de soudure réalisent une 30 opération de décapage ou de purification sur le métal d'apport fondu et éliminent ou réduisent de ce fait les impuretés indésirables telles que l'oxygène et le soufre. Cette action de décapage est plus efficace quand le laitier est basique,à cause de la présence d'oxydes de métaux alcalins et d'oxydes de métaux alcalino-terreux. 35 De plus, les laitiers réalisent une fonction protectrice en protégeant le métal fondu,dans l'arc ou dans le bain de soudure,des effets nuisibles de l'azote, de l'oxygène ou d'autres gaz nuisibles pouvant être présents au cours du soudage. Les oxydes basiques influencent également l'intervalle de fusion du flux de soudure 40 et ils peuvent être ajoutés en pourcentages appropriés pour faire 6$ 23825 2 2012887 varier l'intervalle de fusion comme on le désire. Bien que les deux classes d'oxydes, c'est-à-dire, les oxydes de métaux alcalins et les oxydes de métaux alcalino-terreux, puissent être utilisées pour réaliser les fonctions souhaitables 5 décrites ci-dessus, on préfère de beaucoup les oxydes des métaux alcalins, en partie à cause de leur plus grande basicité. On les préfère comme stabilisateurs d'arc, agents de décapage et agents protecteurs. On a constaté qu'une mesure utile de la basicité d'un flux ou d'un corps fondu est le rapport molaire base sur acide 10 calculé en divisant le nombre de moles des oxydes basiques par le nombre de moles des oxydes acides présents. On a jusqu'ici proposé d'introduire les oxydes de métaux alcalins et les oxydes de métaux alcalino-terreux dans les flux de soudure sous plusieurs différentes formes. Les formes qui ont été 15 disponibles dans la technique antérieure comprennent les oxydes, les hydroxydes, les carbonates, les titanates, les zirconates, les silicates, les aluminates et divers mélanges fondus ou frittes. Chacune de ces formes disponibles jusqu'ici possédait une ou plusieurs limites résultant de problèmes importants quand on l'utili-20 sait comme composant de flux de soudure. Un certain nombre de ces limites sont décrites dans les paragraphes suivants. Une limite très importante est la présence d'hydrogène ou de composés hydrogénés dans le flux. L'absorption d'hydrogène par le métal d'apport fondu du flux peut conduire à une porosité de la 25 soudure et à une fissure de la .soudure ultérieures. Il est bien connu que la quantité d'hydrogène pouvant être tolérée dépend, parmi d'autres facteurs, de la composition du métal d'apport, de la composition du corps à souder et des propriétés importantes de la soudure. Par rapport à ces facteurs, la quantité d'hydrogène qui 30 peut être présente dans le flux de soudure, pour l'utilisation avec un procédé de soudage particulier,est établie. Des sources de cet hydrogène comprennent les corps hydrogénés tels que la cellulose et, en particulier, l'eau. Ainsi, par exemple, dans des électrodes protégées à faible teneur en hydrogène, elle est faible si toute 35 matière hydrogénée est utilisée et si la quantité d'eau dans le revêtement est ■'maintenue à un faible niveau. Non seulement la teneur initiale en humidité, mais encore la vitesse à laquelle le flux prélève l'humidité de son milieu environnant, sont importantes. Cette vitesse de réhydratation doit être maintenue à une faible 40 valeur. Des teneurs en humidité et des vitesses de réhydratation 69 23825 3 2012887 plus élevées peuvent être tolérées dans des flux pour des applications moins strictes. Malheureusement/ les sources les plua efficaces d'oxydes de métaux alcalins et d'oxydes de métaux alcalino-terreux sont les oxydes eux-mêmes et les hydroxydes, mais ceux-ci 5 apportent les problèmes les plus sévères en ce qui concerne l'hydrogène pour un flux de soudure car les hydroxydes étant des oxydes hydratés, ils contiennent de l'eau,et, à la fois les oxydes et les hydroxydes la prélèvent? âe l'atmosphère à des vitesses variables. Dans des flux destinés au soudage à l'arc immergé et aux 10 électrodes tubulaires, des quantités appréciables d'ingrédients qui se décomposent au cours du soudage et produisent de grandes quantités de dioxyde de carbone ou de monoxyde de carbone, sont généralement non souhaitables. Il est bien connu que la production de quantités excessives de tels gaz produit une opération de soudage médiocre. 15 L'arc de soudage sera instable et le cordon de soudure résultant pourra avoir des caractéristiques indésirables telles que des trous à gaz,un profil rugueux ou une forme irrégulière. Le dioxyde de carbone et le monoxyde de carbone peuvent être réduité chimiquement, augmentant ainsi la teneur en carbone de la soudure, ou-.bien ils 20 peuvent agir pour oxyder des éléments d'alliage intéressants. Donc, les sources d'oxydes de métaux alcalins et d'oxydes de métaux alcalino-terreux qui libéreront également les gaz au cours du soudage, doivent être limitées sévèrement pour le flux de soudage. Les sources disponibles restantes d'oxydes de métaux alcalins 25 et d'oxydes de métaux alcalino-terreux ont été les mélanges fondus ou frittes, et les sources naturelles ou manufacturées telles que les titanates, les zirconates, les silicates et les aluminates. Comme sources pour donner la teneur en oxyde de métal alcalin et en oxyde de métal alcalino-terreux d'un flux de soudure, elles sont 30 soit des sources faibles et inefficaces d'oxydes basiques, en particulier d'oxydes de métaux alcalins, soit elles sont associées à une teneur élevée en un oxyde acide ou autre (neutre) ou bien elles sont hygroscopiques. Afin d'introduire un oxyde basique désiré dans un flux, en utilisant l'une des sources mentionnées ci-dessus, il a 35 été également nécessaire d'accepter des oxydes acides ou autres (neutres) d'accompagnement. La quantité que l'on peut en utiliser pouvant être adaptée dans un flux donné est toujours liraiiée, et dans certains systèmes de soudage on peut les trouver très indésirables. Par exemple, il est bien connu que la présence de silice dans le 40 flux de soudure peut augmenter la teneur en silicium du métal 69 23825 4 2012887 d'apport# ce qui n'est pas souhaitable dans certaines applications. Si# afin d'améliorer l'efficacité, la teneur en oxyde basique est augmentée dans les sources mentionnées ci-dessus, elles tendent à devenir hygroscopiques et facilement hydratées et leur stabilité 5 générale envers l'eau devient inacceptable pour des utilisations de soudage. Une autre limite de certaines sources d'oxydes de métaux alcalins et d'oxydes de métaux alcalino-terreux, en particulier les minéraux naturels, est le fait qu'elles introduisent dans le 10 flux de soudure des éléments non désirés ou leurs composés. On doit contrôler soigneusement la quantité de soufre, de phosphore, de bore, d'arsenic et d'autres éléments non désirés dans les flux de soudure, afin d'empêcher que l'on obtienne de mauvais résultats métallurgiques. 15 La technique antérieure n'a pas été utilisable et il y a un urgent besoin technique d'avoir un composant de flux de soudure qui# en premier lieu, a une teneur élevée en oxydes de métaux alcalins et en oxydes de métaux alcalino-terreux désirés et qui a une teneur faible en oxydes acides et autres (neutres) et qui, deuxièmement, 20 n'introduit pas de problèmes inacceptables en ce qui concerne la teneur en eau, le comportement hygroscopique, le dégagement de gaz et les teneurs en impuretés. Des exemples de corps qui ont été disponibles comme sources d'oxydes de métaux alcalins et d'oxydes de métaux alcalino-terreux 25 sont données dans le Tableau 1. Certains des défauts ou des limites de chaque exemple spécifique sont représentés. Type de Composition nominale Composant en poias % de flux TABLEAU I rapport teneur molaire typique base sur en humi-acide dité % fritte de 32 Ti02, 28 MnQ, titanate 20 SiOg, 20 K2O O, 64 0,1 réhydratation typique en 24 h dans une humidité relative de 88 %. % 0,3 Défaut fritte de 75 SiOg, 23 Na20 verre de autres silicate 0,30 4,2 faible rapport base sur acide, teneurs en Ti0~ et MnQ élevées faible rapport base sur acide, teneur en SiO, élevée teneur en Si02 élevée faible rapport base sur acide Or -o K> U> oo K) en poudre de 74 Si02, 13 Na^O verre 8,5 CaO, 3,8 M§0, 0,7 autre 0,37 0,025 0,02 titanate 76,5 TiÔ2, 22 K20, 0,5 de Si02, 0,5 Zr02, 0,5 potassium A12 3 18,6 0,3 4,7 zirconate 29 CaO, 66 Zr05, 5 Si09 de cal- ^ 6,22 0,12 0, 3 cium teneur en Ti02 élevée teneur en Zr02 élevée zirconate 55 Bao, 43 Zr02, 2 Si02 10,8 0,13 0, 5 teneur en Zr0o élevée de baryam Carbonate 58 Na»0, 42 C05 de sodium Basique 0,05 9, 0 teneur en gaz élevée réhvdratation élevée carbonate 40,4 Li,0, 59,6 C0_ de lithium * Basique 0, 33 0, 25 teneur en gaz élevée Carbonate 67 K_0, 23 CO de Potas- Â 2 sium Basique 0,55 20, 5 teneur en gaz élevée rêhydratation élevée farine de 54 CaO, 3 Si02, 43 C0~ marbre 19,3 0,08 0 teneur en gaz élevée teneur en oxydes alcalins faible oxyde de 97,6 MgO, 0,75 Pe„0-magnésium 0,65 CaO, 0,40 Sio5 fritte' 0, 6 autre, 405 0,24 0, 23 teneur en oxydes alcalins faible dolomite 54 Ca0„ 37 MgO, 6 Peo0_ calcinée 1,0 .SiO?, 1,0 Al,0, 2 3 69, 6 0,27 2, 07 teneur en oxydes de carbones faible tn K>-O ——à N> oo cx> Type de Composition nominale Composant en poids % de flux TABLEAU I (Suite) rapport teneur molaire base sur acide typique en humidité % hydroxyde 56,5 LiOH, de lithium 43,5 H20 basique 43,5 O vO ho u> réhydratation 00 typique an 24 h dans une humi- Défaut dité relative de 88 %. % 1/78 teneur en humidité élevée 6$ 23825 7 2012887 Les teneurs en humidité et. en gaz de ces corps peuvent être déterminées par calcul si la formule chimique du corps est connue, ou bien, de préférence, par des essais de chauffage et de fusion du corps, pour chasser l'humidité et les gaz, qui peuvent être alors 5 sélectivement piégés, et les pourcentages de l'échantillon représenté par chaque type peut être calculé. La réhydratation d'un corps peut être déterminée en pesant de façon précise un échantillon sous forme particulaire ayant une taille de particules inférieure à 40 mesh et en exposant l'échantil-10 Ion à l'air, à une teneur en humidité connue, pendant un laps de temps connu. Une combinaison convenable est 24 heures à une humidité relative de 88 On a découvert que des flux de soudure contenant des oxydes de métaux alcalins et des oxydes de métaux alcalino-terreux ne présen-15 tant pas les défauts introduits par les composants disponibles jusqu'ici et employés par ceux spécialistes de la technique, pou-\aient être fabriqués en introduisant ces oxydes au moyen de composants spéciaux fondus. De tels composants spéciaux fondus surmontent les limites des précédentes formes disponibles d'oxydes de métaux 20 alcalins et d'oxydes de métaux alcalioo-terreux par fusion des oxydes avec d'autres ingrédients appropriés pour produire des corps fondus ou frittes qui ont des rapports molaires base sur acide convenables, une teneur en oxydes de métaux alcalins élevée, une teneur en humidité convenable, une vitesse de réhydratation et une 25 teneur en gaz convenables et des faibles teneurs en éléments ou composés non souhaitables. On a choisi d'appeler "composés de stabilisation", les ingrédients efficaces qui sont fondus avec les oxydes de métaux alcalins et les oxydes de métaux alcalino-terreux. Les composés de stabilisation sont choisis dans le groupe composé 30 des fluorures, des silicofluorures et des fluoaluminates. D'autres ingrédients peuvent être ajoutés et fondus pour produire le composant de flux de soudure final qui est utilisé pour apporter les oxydes de métaux alcalins et les oxydes de métaux alcalino-terreux dans le flux de soudure. Si les ingrédients sont convenablement 35 choisis, comme on l'explique ici, et si le composant fondu est convenablement préparé, le composant contiendra une proportion élevée d'oxydes souhaitables (en particulier les oxydes de métaux alcalins) et il aura une teneur acceptable, en humidité, en gaz et en éléments et en composés nuisibles, appropriées pour l'application 40 désirée. 69 23825 8 2012887 Selon cette invention, il est fourni un composant de flux de soudure comprenant un mélange fondu composé essentiellement des constituants suivants, avec les pourcentages en poids spécifiés ï environ 10 % à environ 90 % d'au moins un composé de stabilisation 5 composé d'un fluorure, d'un silicofluorure ou d'un fluoaluminate, environ 10 % à environ 60 % d'oxydes basiques, d'environ 0 % à environ 30 % d'oxydes acides et d'environ 0 % à. environ 35 % d'oxydes neutres, de ce fait/ en l'absence d'oxydes acides et d'oxydes neutres, *u moins environ 40 % dudit composé de stabilisa-10 tion sont présents, et de ce fait, quand des oxydes acides sont présents, le mélange fondu a un rapport molaire base sur acide égal à au moins 2 sur 1. Les modes de réalisation suivants sont des modes de réalisation de l'invention : 15 1. Un composant de flux de soudure comprenant un mélange fondu composé essentiellement des constituants énumérés suivants, avec les pourcentages en poids spécifiés : environ 40 % à environ 90 % d'au moins un composé de stabilisation composé de fluorures, de silicofluorures ou de fluoaluminates, et environ 10 % à environ 20 60 % d'oxydes basiques. 2. Un composant de flux de soudure comprenant un mélange fondu composé essentiellement des constituants énumérés suivants, avec les pourcentages en poids spécifiés : environ 10 % à environ 90 % d'au moins un composé de stabilisation composé de fluorures, de silico- 25 fluorures ou de fluoaluminates, environ 10 % à environ 60 % d'oxydes bagiques et jusqu'à environ 30 % d'oxydes acides, le mélange fondu ayant un rapport molaire base sur acide égal au moins 2 sur 1. 3. Un composant de flux de soudure comprenant un mélange fondu, composé essentiellement des constituants énumérés suivants, avec 30 les pourcentages en poids spécifiés : environ 10 % à environ 90 % d'au moins un composé de stabilisation composé de fluorures, de silicofluorures ou de fluoaluminates, environ 10 % à environ 60 % d'oxydes basiques et jusqu'à environ 35 % d'oxydes neutres. 4. Un composant de flux de soudure comprenant un mélange £ondu 35 composé essentiellemènt des constituants énumérés suivants, avec les pourcentages en poids spécifiés : environ 10 % à environ 90 % d'au moins un composé de stabilisation composé de fluorures, de silicofluorures ou de fluoaluminates, environ 10 % à environ 60 % d'oxydes basiques, jusqu'à environ 69 23825 9 2012887 molaire base sur acide égal à au moins 2 sur 1. 5. Un composant de flux de soudure comprenant un mélange fondu composé essentiellement des constituants énumérés suivants, avec les pourcentages en poids spécifiés : environ 55 % à environ 90 % 5 d'au moins un composé de stabilisation composé de fluorure de manganèse ou de fluorure d'aluminium et environ 10 % à environ 45 % d'au moins un oxyde basique composé d'oxyde de lithium présent en quantité pouvant atteindre 15 % du mélange fondu, d'oxyde de sodium en quantité pouvant atteindre 30 % du mélange fondu, d'oxyde de 10 potassium en quantité pouvant atteindre 30 % du mélange fondu ou d'oxydes de métaux alcalins en quantité pouvant atteindre environ 25 % du mélange fondu. 6. Un composant de flux de soudure comprenant un mélange fondu composé pratiquement des constituants énumérés suivants, avec les 15 pourcentages en poids spécifiés : environ 25 % à environ 85 % d'au moins un composé de stabilisation composé de fluorure de manganèse ou de fluorure d'aluminium, environ 10 % à environ 45 % d'au moins un oxyde basique composé d'oxyde de lithium présent en quantité pouvant atteindre 15 % du mélange fondu, d'oxyde de sodium présent 20 en quantité pouvant atteindre 30 % du mélange fondu, d'oxyde de potassium en quantité pouvant atteindre environ 30 % du mélange fondu ou d'oxydes de métaux alcalins en quantité pouvant atteindre environ 25 % du mélange fondu et, une quantité pouvant atteindre 30 ^d'oxydes neutres. 25 7. Un composant de flux de soudure comprenant un mélange fondu composé essentiellement des constituants énumérés suivants, avec les pourcentages en poids spécifiés : environ 25 % à environ 85 % d'au moins un composé de stabilisation composé de fluorure de manganèse ou de fluorure d'aluminium, environ 10 % à environ 45 % 30 d'au moins un oxyde basique composé d'oxyde de lithium en quantité pouvant atteindre environ 15 % du mélange fondu, d'oxyde de sodium en quantité pouvant atteindre environ 30 % du mélange fondu, l'oxyde de potassium en quantité pouvant atteindre environ 30 % du mélange fondu ou d'oxydes de métaux alcalino-terreux en quantité 35 pouvant atteindre environ 25 % du mélange fondu et, jusqu'à environ 30 % d'oxydes acides, le mélange fondu ayant un rapport molaire base sur acide égal à au moins 3 su 1. 3. Un composant de flux de soudure comprenant un mélange fondu composé essentiellement des constituants énumérés suivants, avec 40 les pourcentages en poids spécifiés : environ 10 % a environ 85 % 69 23825 10 2012887 d'au moins un composé de stabilisation composé de fluorure de manganèse ou de fluorure d'aluminium, environ 10 % à environ 45 % d'au moins un oxyde basique composé d'oxyde de lithium en quantité pouvant atteindre environ 15 % du mélange fondu, d'oxyde de sodium en 5 quantité pouvant atteindre environ 30 % du mélange fondu, d'oxyde de potassium en quantité pouvant atteindre environ 30 % du mélange fondu ou d'oxydes de métaux alcalino-terreux en quantité pouvant atteindre environ 25 % du mélange fondu, jusqu'à environ 30 % d'oxydes neutres et jusqu'à environ 30 % d'oxydes acides, le mélange 10 fondu ayant un rapport molaire base sur acide au moins égal à 3 sur 1» 9. Un composant de flux de soudure comprenant un mélange fondu composé essentiellement des constituants énumérés suivants, avec les pourcentages en poids spécifiés î environ 10 % à environ 85 % 15 d'au moins un composé de stabilisation composé de fluorure de manganèse ou de fluorure d'aluminium, environ 10 % à environ 45 % d'au moins un oxyde basique composé d'oxyde de lithium en quantité pouvant atteindre 15 % du mélange fondu, d'oxyde de sodium en quantité pouvant atteindre environ 30 % du mélange fondu, d'oxyde 20 de potassium en quantité pouvant atteindre environ 30 % du mélange fondu ou d * oxydes de métaux alcalino-terreux en quantité pouvant atteindre environ 25 % du mélange fondu»et jusqu'à environ 65 % d'au . composé de silicofluorure zooms un silicbïluorure/de potassium, de silicofluorure de sodium ou de silicofluorure de lithium. 25 10. Un composant de flux de soudure comprenant un mélange fondu composé essentiellement des constituants énumérés suivants, avec les pourcentages en poids spécifiés : environ 10 % à environ 85 % d'au moins un composé de stabilisation composé de fluorure de taaa-ganèse ou de fluorure d'aluminium, environ 10 % à environ 45 % d'au 30 moins un oxyde basique composé d'oxyde de lithium en quantité pouvant atteindre environ 15 % du mélange fondu, d'oxyde de sodium en quantité pouvant atteindre environ 30 % du mélange fondu, d'oxyde de potassium en quantité pouvant atteindre environ 30 % du mélange fondu ou d'oxydes de métaux alcalino-terreux en quantité pouvant 35 atteindre environ 25 % du mélange fondu, jusqu'à environ 30 % d'oxydes neutres et jusqu'à environ 65 % d'au moins un silicofluorure composé dô silicofluorure de potassium, de silicofluorure de sodium ou de silicofluorure de lithium. 11. Un composant de flux de soudure comprenant un mélange fondu 40 composé essentiellement des constituants énumérés suivants, avec 69 23825 2012887 les pourcentages en poids spécifiés : environ 10 % à environ 85 % d'au moins un composé de stabilisation composé de fluorure de manganèse ou de fluorure d'aluminium, environ 10 % à environ 45 % d'au moins un oxyde basique composé d'oxyde de lithium en quantité pou-5 vant atteindre environ 15 % du mélange fondu, d'oxyde de sodium en quantité pouvant atteindre environ 30 % du mélange fondu, d'oxyde de potassium en quantité pouvant atteindre environ 30 % du mélange fondu ou d'oxydes de métaux alcalino-terreux en quantité pouvant atteindre environ 25 % du mélange fondu, jusqu'à environ 30 % d'oxy-10 des acides et jusqu'à environ 65 % d'au moins un silicofluorure composé de silicofluorure de potassium, de silicofluorure de sodium ou de silicofluorure de lithium, le mélange fondu ayant un rapport molaire base sur acide au moins égal à 3 sur 1. 12. Un composant de flux de soudure comprenant un mélange fondu 15 composé essentiellement des constituants énumérés suivants, avec les pourcentages en poids spécifiés : environ 10 % à environ 85 % d'au moins un composé de stabilisation composé de fluorure de manganèse ou de fluorure d'aluminium, environ 10 % à environ 45 % d'au moins un oxyde basique composé d'oxyde de lithium en quantité pou-20 vant atteindre environ 15 % du mélange fondu, d'oxyde de sodium en quantité pouvant atteindre environ 30 % du mélange fondu, d'oxyde de potassium en quantité pouvant atteindre environ 30 % du mélange fondu ou d'oxydes de métaux alcalino-terreux en quantité pouvant atteindre environ 25 % du mélange fondu, jusqu'à environ 30 % 25 d'oxydes neutres, jusqu'à environ 30 % d'oxydes acides et jusqu'à environ 65 % d'au moins un silicofluorure composé de silicofluorure de potassium, de silicofluorure de sodium ou de silicofluorure de lithium, le mélange fondu ayant un rapport molaire base sur acide au moins égal à 3 sur 1. 30 13. Un composant de flux de soudure comprenant un mélange fondu composé essentiellement des consitutants énumérés suivants, avec les pourcentages en poids spécifiés : environ 55 % à environ 90 % d'au moins un composé de stabilisation composé de fluoaluminate de sodium, de fluoaluminate de potassium ou de fluoaluminate de lithium et 35 environ 10 % à environ 45 % d'au moins un oxyde basique compose d'oxyde de lithium en quantité pouvant atteindre environ 15 % du mélange fondu, d'oxyde de sodium en quantité pouvant atteindre environ 30 % du mélange fondu, d'oxyde de potassium en quantité pouvant atteindre environ 30 % du mélange fondu ou d'oxydes de métaux 40 alcalino-terreux en quantité pouvant atteindre environ 25 % du 69 23825 12 2012887 mélange fondu. 14. Un composant de flux de soudure comprenant un mélange fondu composé essentiellement des constituants énumérés suivants, avec les pourcentages en poids spécifiés : environ 25 % à environ 85 % 5 d'au moins un composé de stabilisation composé de fluoaluminate de sodium, de fluoaluminate de potassium ou de fluoaluminate de lithium environ 10 % à environ 45 % d'au moins un oxyde basique composé d'oxyde de lithium en quantité pouvant atteindre environ 15 % du mélange fondu., d'oxyde de sodium en quantité pouvant atteindre 10 environ 30 % du mélange fondu, d'oxyde de potassium en quantité pouvant atteindre environ 30 % du mélange fondu ou d'oxydes de métaux alcalino-terreux en quantité pouvant atteindre environ 25 % du mélange fondu et jusqu'à environ 30 % d'oxydes neutres. 15. Un composant de flux de soudure comprenant un mélange fondu 15 composé essentiellement des constituants énumérés suivants, avec les pourcentages en poids spécifiés î environ 25 % à environ 85 % d'au moins un composé de stabilisation composé de fluoaluminate de sodium, de fluoaluminate de potassium ou de fluoaluminate de lithium, environ 10 % à environ 45 % d'au moins un oxyde basique 20 composé d'oxyde de lithium en quantité pouvant atteindre environ 15 % du mélange fondu, d'oxyde de sodium en quantité pouvant atteindre environ 30 % du mélange fondu, d'oxyde de potassium en quantité pouvant atteindre environ 30 % du mélange fondu ou d'oxydes de métaux alcalino-terreux en quantité pouvant atteindre environ 25 % 25 du mélange fondu et jusqu'à environ 30 % d'oxydes acides, le mélange fondu ayant un rapport molaire base sur acide au moins égal à 3 sur 1. 16. Un composant de flux de soudure comprenant un mélange fondu composé essentiellement des constituants énumérés suivants, avec 30 les pourcentages en poids spécifiés : environ 10 % à environ 85 % d'au moins un composé de stabilisation composé de fluoaluminate de sodium, de fluoaluminate de potassium ou de fluoaluminate de lithium environ 10 % à environ 45 % d'au moins un oxyde basique composé d'oxyde de lithium en quantité pouvant atteindre environ 15 % du 35 mélange fondu, d'oxyde de sodium en quantité pouvant atteindre environ 30 % du mélange fondu, d'oxyde de potassium en quantité pouvant atteindre environ 30 % du mélange fondu ou d'oxydes de métaux alcalino-terreux en quantité pouvant atteindre environ 25 % du mélange fondu, jusqu'à environ 30 % d'oxydes neutres et jusqu'à 40 environ 30 % d'oxydes acides, le mélange fondu ayant un rapport 69 23825 13 2012887 molaire base sur acide au moins égal à 3 sur 1. 17. Un composant de flux de soudure comprenant un mélange fondu composé essentiellement des constituants énumérés suivants, avec les pourcentages en poids spécifiés : environ 20 % à environ 85 % 5 d'au moins un composé de stabilisation composé de fluoaluminate de sodium, de fluoaluminate de lithium ou de fluoaluminate de potassium, environ 15 % à environ 45 % d'au moins un silicofluorure composé de silicofluorure de sodium, de silicofluorure de potassium ou de silicofluorure de lithium, et environ 10 % à environ 45 % 10 d'au moins un oxyde basique composé d'oxyde de lithium en quantité pouvant atteindre environ 15 % du mélange fondu, d'oxyde de sodium en quantité pouvant atteindre environ 30 % du mélange fondu, d'oxyde de potassium en quantité pouvant atteindre environ 30 % du mélange fondu ou d'oxyde de métaux alcalino-terreux en quantité pouvant 15 atteindre environ 25 % du mélange fondu. 18. Un composant de flux de soudure comprenant un mélange fondu composé essentiellement des constituants énumérés suivants, avec les pourcentages en poids spécifiés : environ 20 % à environ 85 % d'au moins un composé de stabilisation composé de fluoaluminate de 20 sodium, de fluoaluminate de lithium ou de fluoaluminate de potassium, environ 15 % à environ 45 % d'au moins un silicofluorure composé de silicofluorure de sodium, de silicofluorure de potassium ou de silicofluorure de lithium, environ 10 % à environ 45 % d'au moins un oxyde basique composé d'oxyde de lithium en quantité pouvant atteindre 25 15 % du mélange fondu, d'oxyde de sodium en quantité pouvant atteindre environ 30 % du mélange fondu, d'oxyde de potassium en quantité pouvant atteindre environ 30 % du mélange fondu ou d'oxydes de métaux alcalino-terreux en quantité pouvant atteindre environ 25 % du mélange fondu, et jusqu'à environ 30 % d'oxydes acides, le mélange 30 fondu ayant un rapport molaire base sur acide au moins égal à 3 sur 1. 19. Un composant de flux de soudure comprenant un mélange fondu composé essentiellement des constituants énumérés suivants, avec les pourcentages en poids spécifiés : environ 20 % à environ 85 % d'an 35 moins un composé de stabilisation composé de fluoaluminate de sod.Tjum, de fluoaluminate de lithium ou de fluoaluminate de potassium, environ 15 % à environ 45 % d'au moins un silicofluorure composé de silicofluorure de sodium, de silicofluorure de potassium ou de silicofluorure de lithium, environ 10 % à environ 45 % d'au moins un oxyde 40 basique composé d'oxyde de lithium en quantité pouvant atteindre 69 23825 14 2012887 environ 15 % du mélange fondu, d'oxyde de sodium en quantité pouvant atteindre environ 30 % du mélange fondu, d'oxyde de potassium en quantité pouvant atteindre environ 30 % du mélange fondu, ou d'oxydes de métaux alcalino-terreux en quantité pouvant atteindre environ 5 25 % du mélange fondu, et jusqu'à environ 30 % d'oxydes neutres. 20. Un composant de flux de soudure comprenant un mélange fondu composé essentiellement des constituants énumérés suivants, avec les pourcentages en poids spécifiés : environ 20 % à environ 85 % d'au moins un composé de stabilisation composé de fluoaluminate 10 de sodium, de fluoaluminate de lithium ou de fluoaluminate de potassium, environ 15 % à environ 45 % d'au moins un silicofluorure composé de silicofluorure de sodium, de silicofluorure de potassium ou de silicofluorure de lithium, environ 10 % à environ 45 % d'au moins un oxyde basique composé d'oxyde de lithium en quantité 15 pouvant atteindre environ 15 % du mélange fondu, d'oxyde de sodium en quantité pouvant atteindre environ 30 % du mélange fondu, d'oxyde de potassium en quantité pouvant atteindre environ 30 % du mélange fondu ou d'oxydes de métaux alcalino-terreux en quantité pouvant atteindre environ 25 % du mélange fondu, jusqu'à environ 20 30 % d'oxydes acides et jusqu'à environ 30 % d'oxydes neutres, le mélange fondu ayant un rapport molaire base sur acide au moins égal à 3 sur 1. 21. Un composant de flux de soudure comprenant un mélange fondu composé essentiellement des constituants énumérés suivants, avec les 25 pourcentages en poids spécifiés : environ 55 % à environ 90 % d'au moins un composé de stabilisation composé de silicofluorure de potassium, de silicofluorure de sodium ou de silicofluorure de lithium, et environ lo % à environ 45 % d'au moins un oxyde basique composé d'oxyde de lithium en quantité pouvant atteindre environ 15 % du 30 mélange fondu, d'oxyde de sodium en quantité pouvant atteindre environ 30 % du mélange fondu, d'oxyde de potassium en quantité pouvant atteindre environ 30 % du mélange fondu ou d'oxydes de métaux alcalino-terreux en quantité pouvant atteindre environ 25 % du mélange fondu. 35 22. Un composant de flux de soudure comprenant un mélange fondu composé essentiellement des constituants énumérés suivants, avec les pourcentages en poids spécifiés : environ 25 % à environ 85 % d*au moins un composé de stabilisation composé de silicofluorure de potassium, de silicofluorure de sodium ou de silicofluorure de 40 lithium* environ 10 % à environ 45 % d'au moins un oxyde basique 69 23825 15 2012887 composé d'oxyde de lithium en quantité pouvant atteindre environ 15 % du mélange fondu, d'oxyde de sodium en quantité pouvant atteindre environ 30 % du mélange fondu, l'oxyde de potassium en quantité pouvant atteindre environ 30 % du mélange fondu ou 5 d1oxydes de métaux alcalino-terreux en quantité pouvant atteindre environ 25 % du mélange fondu, et jusqu'à environ 30 % d'oxydes neutres. 23. Un composant de flux de soudure comprenant un mélange fondu composé essentiellement des constituants énumérés suivants, avec 10 les pourcentages en poids spécifiés ï environ 25 % à environ 85 % d'au moins un composé de stabilisation composé de silicofluorure de potassium, de silicofluorure de sodium ou de silicofluorure de lithium, environ 10 % à environ 45 % d'au moins un oxyde basique composé d'oxyde de lithium en quantité pouvant atteindre environ " 15 15 % du mélange fondu, d'oxyde de sodium en quantité pouvant atteindre environ 30 % dv mélange fondu, d'oxyde ■ de potassium en quantité pouvant atteindre environ 30 % du mélange fondu ou d'oxydes de métaux alcalino-terreux en quantité pouvant atteindre environ 25 % du mélange fondu, et jusqu'à environ 30 % d'oxydes 20 acides, le mélange fondu ayant un rapport molaire base sur acide au moins égal à 3 sur 1. 24. Un composant de flux de soudure comprenant un mélange fondu composé essentiellement des constituants énumérés suivants, avec les pourcentages en poids spécifiés : environ 10 % à environ 85 % 25 d'au moins un composé de stabilisation composé de silicofluorure de potassium, de silicofluorure de sodium ou de silicofluorure de lithium, environ 10 % à environ 45 % d'au moins un oxyde basique composé d'oyxde de lithium en quantité pouvant atteindre 15 % du mélange fondu, d'oxyde de sodium en quantité pouvant atteindre 30 environ 30 % du mélange fondu, d'oxyde de potassium en quantité pouvant atteindre environ 30 % du mélange fondu ou d'oxydes de métaux alcalino-terreux en quantité pouvant atteindre environ 25 % du mélange fondu, jusqu'à environ 30 % d'oxydes neutres et jusqu'à environ 30 % d'oxydes acides, le mélange fondu ayant un rapport 35 molaire base sur acide au moins égal à 3 sur 1. Dans la description de l'invention, on choisit de définir . certains termes descriptifs de la façon suivante s Oxydes basiques - oxydes de lithium, sodium, potassium, césium, rubidium, magnésium, calcium, strontium et 40 baryum. 69 23825 16 2012887 Oxydes acides - oxydes de silicium et d'aluminium. Oxydes neutres - oxydes de métaux tels que le titane et le 5 zirconium,qui ne sont ni très acides ni très basiques et qui peuvent être utilisés comme oxydes solvants dans certains systèmes de laitiers. Composé de stabilisation - choisi dans le groupe composé des fluorures, 10 silicofluorures et fluoaluminates, qui, quand ils sont fondus avec des oxydes basiques, donneront un produit ayant une teneur en humidité et une vitesse de réhydratation acceptables. 15 Rapport molaire base sur acide - le rapport des moles de l'oxyde basique sur les moles de l'oxyde acide. Le composant de flux de soudure de la présente invention peut être fabriqué en mélangeant les ingrédients désirés dans un creuset approprié, tel qu'un creuset en graphite, et en chauffant le mélange jusqu'à une température suffisante pour fondre le mélange et chasser 20 tous les gaz et l'eau. Le mélange doit être maintenu à l'état fondu pendant un laps de temps suffisant pour permettre à toutes réactions chimiques ayant lieu de se faire complètement ou quasi complètement. Un laps de temps égal à environ vingt minutes est habituellement suffisant pour des petits mélanges en fusion expérimentaux de 25 quelques centaines de grammes. Le temps de réaction dépendra à la fois de la composition du mélange et de la température à laquelle le mélange est soumis. Des températures plus élevées résulteront en des temps de réaction plus courts. D'autres méthodes de fabrication telles qu'un four du type continu ou un four à arc peuvent être 30 utilisées pour préparer le mélange. Les ingrédients sont choisis pour produire les constituants désirés dans le mélange ou le mélange en fusion après fin de la réaction. Par exemple, Li20 peut être formé en ajoutant Li2C0j ou LiOH ; Li^AlPg peut être formé en ajoutant LiF et AlF^, en propor-35 tions convenables. Les ingrédients hydratés tels que LiOH, E^O peuvent être utilisés, pourvu que toute l'eau soit chassée au cours de la fusion pour le réduire en Li20. Après fusion, le mélange en fusion est trempé, par exemple, en le coulant sur une plaque d'acier. Le mélange fondu solide est ensuite broyé jusqu'à la taille de par-40 ticules désirée. Le composant de flux de soudure ainsi produit est 69 23825 17 2012887 alors habituellement combiné anx composants classiques pour obtenir le fondant de soudure terminé. Les formules de la présente invention pour les composants de flux de soudure fondus spécifiques sont basées sur l'hypothèse que 5 fes réactions dans le mélange en fusion s'effectuât jusqu'au bout au cours de l'opération de fusion, mais on se rend compte que dans certains cas ceci peut ne pas se produire. De plus, on préfère utiliser des ingrédients de qualité technique et industrielle pouvant introduire des quantités mineures d'impuretés. Les formules 10 des composants de flux de soudure de la présente invention représentent donc les compositions nominales plutôt que les compositions précises. Comme on l'a décrit précédemment, les composants de flux de soudure fabriqués de la manière décrite ci-dessus, peuvent être 15 formulés pour être utilisés comme formant le tout ou une partie du flux employé dans la soudure à arc immergé, comme partie du revêtement sur des électrodes protégées et comme tout ou partie du flux dans les électrodes tubulaires des types noyautées par du flux et à faible teneur en flux. Comme cela est bien connu dans la technique, 20 le flux total sera formulé pour contenir, comme cela est nécessaire ou souhaité, des corps formant des laitiers (comprenant le composant de flux de soudure fondu), des corps formant des gaz, des agents de désoxydation et des éléments d'alliage et des alliages. Le composant de flux de soudure de la présente invention est 25 conçu pour posséder certaines caractéristiques. Il doit contenir seulement de très petites quantités, s'il y en a, d'éléments nuisibles tels que le soufre, le phosphore, le bore et l'hydrogène. Afin d'être pratiquement exempt d'hydrogène, le composant doit contenir seulement de petites quantités d'humidité et il ne doit pas prélever 30 de quantités nuisibles pendant sa vie utile. Par conséquent, la teneur en humidité initiale et la vitesse d'absorption de l'humidité au cours d'une exposition à un milieu humide, sont des caractéristiques importantes. Les teneurs spécifiques en éléments nuisibles pouvant être 35 tolérées dans le composant de flux de soudure de la présente invention dépendent de l'utilisation particulière auquel on le destine. Pour des applications critiques, la teneur initiale en humidité doit être inférieure à un demi pour cent en poids et l'humidité prélevée doit être inférieure à un pour cent en poids, lors d'une exposition 40 à une atmosphère ayant une humidité relative de 88 % pendant vingt 69 23825 18 2012887 quatre heures. Pour des applications moins critiques, une teneur en humidité de un pour cent et un prélèvement d'humidité de deux à trois pour cent peuvent être tolérées. La quantité de composants qui est utilisée dans le flux final influence la quantité d'humidité 5 et la réhydratation pouvant être tolérées pour le composant lui-même. Si seulement une petite quantité du composant, par exemple trois à cinq pour cent en poids, est employée dans le flux, on peut tolérer, pour l'humidité et la réhydratation, des valeurs plus élevées dans le composant, que celles ci-dessus, parce que les 10 valeurs globales dans le flux seront encore faibles. Le composant de flux de soudure de la présente invention doit avoir un rapport molaire base sur acide au moins égal à 2sur 1 afin de contribuer à la basicité globale désirée du flux, ou bien à contrebalancer la présence ou d'autres composés acides dans le flux, 15 et il est composé pratiquement d'un ou plusieurs composés de stabilisation plus des quantités appropriées d'autres ingrédients, comprenant un oxyde basique, un oxyde acide et un oxyde neutre. Si la quantité de 11oxyde acide est trop élevée, le rapport molaire base sur acide sera trop faible. Le rapport molaire base sur acide 20 du composant de flux de soudure est de préférence au moins égal à 3 sur 1. Si la quantité d'oxyde neutre est trop élevée, le composant ne remplira pas sa fonction d'introduction de quantités appréciables d'oxyde basique de métal alcalin et d'oxyde de métal alcalino-terreux dans le flux de soudure. Un composant de flux de soudure conte-25 nant un oxyde de métal alcalin est préféré parce que l'oxyde de métal alcalin est plus fortement basique que l'oxyde de mitai alcalino-terreux. Les composés de stabilisation que l'on emploie et que l'on a constaté avoir les propriétés optimales et supérieures sont les 30 fluorures, les silicofluorures et les fluoaluminates. Ces composés peuvent être utilisés pour produire des composants stables, avec une teneur en humidité faible, une teneur en gaz faible, une faible vitesse de réhydratation et une faible teneur en impuretés nuisibles, parmi les nombreux fluorures disponibles, on a constaté que le 35 fluorure de manganèse et le fluorure d'aluminium conviennent le mieux, parmi les nombreux silicofluorures disponibles, on a constaté que le silicofluorure de potassium, le silicofluorure de sodium et le silicofluorure de lithium conviennent le mieux. Parmi les nombreux fluoaluminates disponibles, on a constaté que le fluoaluminate 40 de sodium, le fluoaluminate de lithium et le fluoaluminate de 69 23825 19 2012887 potassium conviennent le mieux. On peut cependant employer d'autres fluorures, silicofluorures et fluoaluminates. Le composant de flux de soudure de la présente invention comprend, de façon souhaitable, un mélange fondu composé essentiel-5 lement des constituants énumérés suivants, avec les pourcentages en poids spécifiés : environ 40 % à environ 90 % d'au moins un composé de stabilisation choisi dans le groupe composé des fluorures, silicofluorures et fluoaluminates, et environ 10 % à environ 60 % d'oxyde basique. Le composant de flux de soudure de la présente 10 invention peut également contenir jusqu'à environ 30 % d'oxyde acide et/ou jusqu'à environ 35 % d'oxyde neutre, le mélange fondu ayant un rapport molaire base sur acide au moins égal à 2 sur 1. Quand ces constituants additionnels sont présents, le pourcentage du composé de stabilisation est convenablement ajusté. 15 Comme on l'a indiqué ci-dessus, le flux de soudure peut conte nir d'autres"composants suivants les exigences d'une application spécifique et il peut contenir des agents de formation de laitiers, des agents décapants, des agents de désoxydation, des agents de formation de gaz et des métaux et des alliages pour des utilisations 20 pour alliages. Le flux peut être préparé de n'importe quelle manière bien connue,telle que le mélange avec un liart et l'extrusion sur un coeur métallique ou tubulaire, pour former une électrode protégée, ou bien mélange avec un liant pour former des particules agglomérées, convenant pour une soudure à l'arc immergé ou, iùélange humide ou à 25 sec et remplissage d'un tube métallique pour former une électrode tubulaire noyautée par du flux. Les résultats optimum sont obtenus en maintenant la composition du composant de flux de soudure dans les limites spécifiées de la présente invention. Si le rapport baœsur acide du composant est 30 trop faible, le composant ne contribuera pas à la valeur désirable des composants basiques apportés au flux. Si la teneur en oxyde basique est trop élevée ou bien si le composé de stabilisation est en dehors de l'intervalle spécifié, le composant tendra à être excessivement hygroscopique et il ne restera pas sous forme stable, 35 résultant en la production d'un flux de soudure inférieur. De plus, si la teneur en oxyde neutre devient trop élevée, le composant limitera la formulation du flux en introduisant une teneur trop élevée en substance indésirée. Le composant de flux de soudure 69 23825 20 2012887 stabilisation choisi dans le groupe composé du fluorure de manganèse et du fluorure d'aluminium, et environ 10 % à environ 45 % d'au moins un oxyde basique choisi dans le groupe composé de l'oxyde de lithium, l'oxyde de sodium, l'oxyde de potassium et des oxydes de 5 métaux alcalino-terreux. Par rapport au mélange fondu composant le composant de flux de soudure, des quantités pouvant atteindre environ 15 % d'oxyde de lithium, environ 30 % d'oxyde de sodium, environ 30 % d'oxyde de potassium et environ 25 % d'oxyde de métal alcalino-terreux, peuvent être utilisées. Le composant de flux de 10 soudure de la présente invention peut également contenir jusqu'à environ 30 % d'oxyde acide et/ou jusqu'à environ 30 % d'oxyde neutre et/ou jusqu'à environ 65 % d'au moins un silicofluorure choisi dans le groupe composé du silicofluorure de potassium, du silicofluorure de sodium et du silicofluorure de lithium. Quand ces ingrédients 15 supplémentaires sont utilisés, le pourcentage de l'agent de stabilisation est convenablement ajusté. Comme on l'a établi ci-dessus, les composants préférés ont un rapport molaire base sur acide au moins égal à 3 sur 1. On fournit en outre d'autres composants de flux de soudure 20 préférés, comme cela a été décrit ci-dessus, dans lesquels au moins un composé de stabilisation est choisi dans le groupe composé du fluoaluminate de sodium, Des exemples de composants de flux de soudure formulés selon la présente invention sont énumérés dans le Tableau 2. Des résultats de réhydratation de ces composants sont également donnés dans le tableau. Par rapport aux résultats de réhydratation, l'utilité des 30 composants peut être étalonnée sur la base de 1'importance de l'application du flux de soudure : 69 23825 21 2012887 Importance de l'application du flux de soudure 5 Grande Modérée 1.0 Faible Très faible Composant utile N° pour le flux 8, 10, 13 2, 6 1, 3, 11, 14 4, 5, 12 Exemple Soudure d'aciers extra durs Soudure d'aciers faiblement alliés Soudure d'aciers moyennement alliés Soudure de l'acier doux Numéro du composant de flux Rapport molaire base gur acide TABLEAU 2 Composition % en poids Réhydratatign % en poids de soudure Li.,0 k2° Na2° CaO Autre 1 3,0 4 15 9,5 24 TiO,, 9 Si0_, 38,5 Na,AlFc 4 J o 0,54 2 Basique 4 15 9 73 Li,AlF' 3 6 0,47 3 Basique 6 23 — 71 Li_A.lF, 3 6 0, 67 4 2,4 27 17 """ 10 CaF_, 14 A1F,, 18 Ti0o 14 Si02 J * 3,3 5 Basique — — 13 8 — 79 Na_AlF, 3 6 2,2 6 Basique 13 8 — 59 Na^AlFg, 20 K2SiFfi 0,41 7 Basique 7,5 — 18,5 —— 37 Na3AlFg, 37 Na^iFg 0,33 8 Basique 7,5 —— 18,5 —— 37 A1F3, 37 Na2SiF6 0,23 9 Basique 13,5 — — 27,5 —— 17 MnF2, 42 Na2SiF6 0,42 10 Basique 11,5 —— —— 8,5 57 Na2SiFg, 23 MnF^ 0,053 11 Basique — — 24 24 MnF2, 52 Na2SiFfi 1,31 12 1,9 4,5 18 11 28,5 K2SiFg, 21,5 Ti02,16,5 Si02 3,2 13 Basique 7,5 18,5 — 37 MnF2, 37 K2SiFg 0,18 14 Basique — — 13,5 8 — 66 Li3?,lFg, 12,5 MnO 0, 61 15 Basique — — — — 8, 5 6, 5 65,5 Na3AlFg, 19,5 ^SiFg 0, 39 o-o K) UJ œ to en Jlt Le mot basique indique qu'il n'y a pas d'oxydes Gain de poids après 24 heures dans une humidité acides. relative de 88 %. to to Kî O ho oo 00 --4 69 23825 23 2012887 Des exemples de flux de soudure formulés en utilisant des composants fondus, selon cette invention,sont énumérés dans le Tableau 3. Les flux sont préparés et utilisés avec les procédés bien connus pour chaque type particulier. o sO Flux de soudure II III TABLEAU 3 Utilisation du flux Composition du Flux. % en poids Composant Agents Agents Agents Agents Métaux fondu de forma- décapants de for- déco- et Electrode protégée 1,5 pour surfaçage dur Flux aggloméré pour arc immergé 10,0 Flux pour électrode 10,0 tubulaire tion de gaz 3,0 Commen- 2,5 20,0 mation xydants Alliages Autre taire de laitier 65,0 50,0 3,0 30,0 92,0 2,0 10,0 liant à 10 cm3/ 100g liant à 10 cm3/ 100g K5 LU 00 N3 Cn to 4s» Composants : Flux I Flux II Flux III Composant n° 9 Composant n° 10 Composant n° 2 O NJ OO 00 69 23825 25 2012887 Bien que l'on ait décrit certains modes de réalisation préférés de l'invention, on doit bien comprendre que l'invention ne leur est pas limitée, mais au contraire qu'elle peut être réalisée de diverses autres manières,en restant dans le champ d'application 5 des revendications suivantes. 69 23825 26 2012887 REVEND ICATIONS 1. Un composant de flux de soudure caractérisé par le fait qu'il comprend un mélange fondu composé essentiellement des constituants suivants, avec les pourcentages en poids spécifiés : environ 10 % 5 à environ 90 % d'au moins un composé de stabilisation composé d'un fluorure, silicofluorure ou fluoaluminate, environ 10 % à environ 60 % d'oxydes basiques, d'environ 0 % à environ 30 % d'oxydes acides et d'environ 0 % à environ 35 % d'oxydes neutres, de ce fait, en l'absence d'oxydes acides et d'"oxydes neutres, au moins environ 10 40 % dudit composé de stabilisation sont présents, et, de ce fait, quand des oxydes acides sont présents, le mélange fondu a un rapport molaire base sur acide au moins égal à 2 sur 1. 2. Un composant de flux de soudure selon la revendication 1, caractérisé par le fait que le mélange est essentiellement composé 15 d'environ 40 % à environ 90 % d'au moins un desdits composés de stabilisation et d'environ 10 % à environ 60 % desdits oxydes basiques . 3. Un composant de flux de soudure selon la revendication 1, caractérisé par le fait que le mélange est essentiellement composé 20 d'environ 10 % à environ 90 % d'au moins un desdits composés de stabilisation, d'environ 10 % à environ 60 % desdits oxydes basiques et d'une quantité pouvant atteindre environ 30 % desdits oxydes acides. 4. Un composant de flux de soudure selon la revendication 1, 25 caractérisé par le fait que le-mélange est essentiellement composé d'environ 10 % à environ 90 % d'au moins un desdits composés de stabilisation, d'environ 10 % à environ 60 % desdits oxydes basiques et d'une quantité pouvant atteindre environ 35 % desdits oxydes neutres. 30 5. Un composant de flux de soudure selon la revendication 1, caractérisé par le fait que le mélange est essentiellement composé d'environ 10 % à environ 90 % d'au moins un desdits composés de stabilisation, d'environ 10 % à environ 60 % desdits oxydes basiques d'une quantité pouvant atteindre environ 30 % desdits oxydes acides 35 et d'une quantité pouvant atteindre environ 35 % desdits oxydes neutres. 6. Un composant de flux de soudure selon la revendication 1, caractérisé par le fait que le mélange est essentiellement composé d'environ 55 % à environ 90 % d'au moins un composé de stabilisation 40 composé de fluorure de manganèse ou de fluorure d'aluminium et 69 23825 27 2012887 d'environ 10 % à environ 45 % d'au moins un oxyde basique composé d'oxyde de lithium en quantité pouvant atteindre environ 15 % du mélange fondu, d'oxyde de sodium pouvant atteindre environ 30 % du mélange fondu, d'oxyde de potassium en quantité pouvant atteindre 5 environ 30 % du mélange fondu ou d'oxydes de métaux alcalino-ter-reux en quantité pouvant atteindre environ 25 % du mélange fondu. 7. Un composant de flux de soudure selon la revendication 1, caractérisé par le fait que le mélange est essentiellement composé d'environ 25 % à environ 85 % d'au moins un composé de stabilisation 10 composé de fluorure de manganèse ou de fluorure d1 aluminium, d'environ 10 % à environ 45 % d'au moins un oxyde basique composé d'oxyde de lithium en quantité pouvant atteindre environ 15 % du mélange fondu, d'oxyde de sodium en quantité pouvant atteindre environ 30 % du mélange fondu, d'oxyde de potassium en quantité pouvant atteindre 15 environ 30 % du mélange fondu ou d'oxydes de métaux alcalino-terreux en quantité pouvant atteindre environ 25 % du mélange fondu,et dBune quantité pouvant atteindre environ 30 % desdits oxydes neutres. 8. Un composant de flux de soudure selon la revendication 1, caractérisé par le fait que le mélange est essentiellement composé 20 d'environ 25 % à environ 85 % d'au moins un composé de stabilisation composé de fluorure de manganèse ou de fluorure d'aluminium, d'environ 10 % à environ 45 % d'au moins un oxyde basique composé d'oxyde de lithium en quantité pouvant atteindre environ 15 % du mélange fondu, d'oxyde de sodium en quantité pouvant atteindre environ 30 % 25 du mélange fondu, d'oxyde potassium en quantité pouvant atteindre environ 30 % du mélange fondu ou d'oxydes de métaux alcalino-terreux en quantité pouvant atteindre environ 25 % du mélange fondu, et de jusqu'à environ 30 % dudit oxyde acide, le mélange fondu ayant un rapport molaire base sur acide au moins égal à 3 sur 1. 30 9. Un composant de flux de soudure selon la revendication 1, caractérisé par le fait que le mélange est essentiellement composé d'environ 10 % à environ 85 % d'au moins un composé de stabilisation composé de fluorure de manganèse ou de fluorure d'aluminium, d'environ 10 % à environ 45 % d'au moins un oxyde basique composé d'oxyde 35 de lithium en quantité pouvant atteindre environ 15 % du mélange fondu, d'oxyde de sodium en quantité pouvant atteindre environ 30 % du mélange fondu, d'oxyde de potassium en quantité pouvant atteindre environ 30 % du mélange fondu ou d'oxydes de métaux alcalino-terreux en quantité pruvant atteindre environ 25 % du mélange fondu,d'une 40 quantité desdits oxydes neutres pouvant atteindre environ 30 %, et 69 23825 88 2012887 d'une quantité desdits oxydes acides pouvant atteindre environ 30 %, le mélange fondu ayant un rapport molaire base sur acide au moins égal à 3 sur 1. 10. Un composant de flux de soudure selon la revendication 1, 5 caractérisé par le fait que le mélange est essentiellement composé d'environ 10 % à environ 85 % d'au moins un composé de stabilisation composé de fluorure de manganèse ou de fluorure d'aluminium, d'environ 10 % à environ 45 % d'au moins un oxyde basique composé d'oxyde de lithium en quantité pouvant atteindre environ 15 % du mélange 10 fondu, d'oxyde de sodium en quantité pouvant atteindre environ 30 % du mélange fondu, d'oxyde de potassium en quantité pouvant atteindre environ 30 % du mélange fondu on d'oxydes de métaux alcalino-terreux ea quantité pouvant atteindre environ 25 % du mélange fondu, et, une quantité pouvant atteindre environ 65 % d'au moins un silicofluo-15 rure composé de silicofluorure de potassium, de silicofluorure de sodium ou de silicofluorure de lithium. 11. Un composant de flux de soudure selon la revendication 1, caractérisé par le fait que le mélange est essentiellement composé d'environ 10 % à environ 85 % d'au moins un coirposé de stabilisation 20 composé de fluorure de manganèse ou de fluorure d'aluminium, d'environ 10 % à environ 45 % d'au moins un oxyde basique composé d'oxyde de lithium en quantité pouvant atteindre environ 15 % du mélange fondu, d'oxyde de sodium en quantité pouvant atteindre environ 30 % du mélange fondu, d'oxyde de potassium en quantité pouvant atteindre 25 environ 30 % du mélange fondu ou d'oxydes de métaux alcalino-terreux en quantité pouvant atteindre environ 25 % du mélange fondu, d'une quantité desdits oxydes neutres pouvant atteindre environ 30 %, et une quantité pouvant atteindre environ 65 % d'au moins un silicofluorure composé de silicofluorure de potassium, de silicofluorure 30 de sodium ou de silicofluorure de lithium. 12. Un composant de flux de soudure selon la revendication 1, caractérisé par le fait que le mélange est essentiellement composé d*environ 10 % à environ 85 % d'au moins un composé de stabilisation composé de fluorure de manganèse ou de fluorure d'aluminium, environ 35 10 % à environ 45 % d'au moins un oxyde basique composé d'oxyde de lithium en quantité pouvant atteindre environ 15 % du mélange fondu, d'oxyde de sodium en quantité en pouvant atteindre 30 % du mélange fondu, d'oxyde de potassium en quantité pouvant atteindre environ 30 % du mélange fonfiu ou d'oxydes de métaux alcalino-terreux en 40 quantité pouvant atteindre environ 25 % du mélange fondu, d'une 69 23825 29 2012887 quantité desdits oxydes acides pouvant atteindre environ 30 %, et d'une quantité, pouvant atteindre environ 65 %, d'au moins un silicofluorure composé de silicofluorure de potassium, de silicofluorure de sodium ou de silicofluorure de lithium, ledit mélange fondu ayant 5 un rapport molaire base sur acide au moins égal à 3 sur 1. 13. Un composant de flux de soudure selon la revendication 1, caractérisé par le fait que le mélange est essentiellement composé d'environ 10 % à environ 85 % d'au moins un composé de stabilisation composé de fluorure de manganèse ou de fluorure d'aluminium, d'envi- 10 ron 10 % à environ 45 % d'au moins un oxyde basique composé d'oxyde de lithium en quantité pouvant atteindre environ 15 % du mélange fondu, d'oxyde de sodium en quantité pouvant atteindre environ 30 % du mélange fondu, d'oxyde de potassium en quantité pouvant atteindre environ 30 % du mélange fondu.ou d'oxydesde métaux alcalino-terreux 15 en quantité pouvant atteindre environ 25 % du mélange fondu, d'une quantité, pouvant atteindre environ 30 %, desdits oxydes neutres, d'une quantité, pouvant atteindre environ 30 %t desdits oxydes acides, et, d'une quantité, pouvant atteindre environ 65 %, d'au moins un silicofluorure composé de silicofluorure de potassium, de 20 silicofluorure de sodium ou de silicofluorure de lithium, le mélange fondu ayant un rapport molaire base sur acide au moins égal à 3 sur 1. 14. Un composant de flux de soudure selon la revendication 1, caractérisé par le fait que le mélange est essentiellement composé 25 d'environ 55 % à environ 90 % d'au moins un composé de stabilisation composé de fluoaluminate de sodium, de fluoaluminate de potassium ou de fluoaluminate de lithium, et d'environ 10 % à environ 45 % d'au moins un oxyde basique composé d'oxyde de lithium en quantité pouvant atteindre environ 15 % du mélange fondu, d'oxyde de sodium en quan-30 tité pouvant atteindre environ 30 % du mélange fondu, d'oxyde de potassium en quantité pouvant atteindre environ 30 % du mélange fondu ou d'oxydes de métaux alcalino-terreux en quantité pouvant atteindre 25 % du mélange fondu. 15. Un composant de flux de soudure selon la revendication 1, 35 caractérisé par le fait que le mélange est essentiellement composé d'environ 25 % à environ 85 % d'au moins un composé de stabilisation composé de fluoaluminate de sodium, de fluoaluminate de potassium ou de fluoaluminate de lithium, d'environ 10 % à environ 45 % d'au moins un oxyde basique composé d'oxyde de lithium en quantité pouvant 40 atteindre environ 15 % du mélange fondu, S'oxyde de sodium en 69 23825 30 2012887 quantité pouvant atteindre environ 30% du mélange fondu, d'oxyde de potassium en quantité pouvant atteindre environ 30% du mélange fondu ou d'oxydes de métaux alcalino-terreux en quantité pouvant atteindre environ 25% du mélange fondu et, d'une quantité pouvant 5 atteindre environ 30%, desdits oxydes neutres, 16. Un composant de flux de soudure selon la revendication 1, caractérisé par le fait que le mélange est essentiellement composé d'environ 25% à environ 85% d'au moins un composé de stabilisation composé de fluoaluminate de sodium, de fluoaluminate de potassium 10 ou de fluoaluminate de lithium, d'environ 10% à environ 45% d'au moins un oxyde basique composé d'oxyde de lithium en quantité pouvant atteindre environ 15% du mélange fondu, d'oxyde de sodium en quantité pouvant atteindre environ 30% du mélange fondu, d'oxyde de potassium en quantité pouvant atteindre environ 30% du mélange 15 fondu ou d'oxydes de métaux alcalino-terreux en quantité pouvant atteindre environ 25% du mélange fondu, et,d'une quantité pouvant atteindre environ 30%, desdits oxydes acides, le mélange fondu ayant un rapport molaire base sur acide au moins égal à 3 sur 1. 17. Un composant de flux de soudure selon la revendication 1, 20 caractérisé par le fait que le mélange est essentiellement composé d'environ 10% à environ 85% d'au moins un composé de stabilisation composé de fluoaluminate de sodium, de fluoaluminate de potassium ou de fluoaluminate de lithium, d'environ 10% à environ 45% d'au moins un oxyde basique composé d'oxyde de lithium en quantité pou-25 vant atteindre environ 15% du mélange fondu, d'oxyde de sodium en quantité pouvant atteindre environ 30% du mélange fondu, d'oxyde de potassium en quantité pouvant atteindre environ 30% du mélange fondu ou d'oxydes de métaux alcalino-terreux en quantité pouvant 69 23825 31 2012887 atteindre environ 25 % du mélange fondu, d'une quantité, pouvant atteindre environ 30 %, desdits oxydes neutres et d'une quantité, pouvant atteindre environ 30 %, desdits oxydes acides, le mélange fendu ayant ~3.n --apport aïolair© fcase sur acide au moins égal à 3 5 sur 1. 18. Un composant de flux de soudure selon la revendication 1, caractérisé par le fait que le mélange est essentiellement composé d'environ 20 % à environ 85 % d'au moins un composé de stabilisation composé de flaoaluminate de sodium, de fluoaluminate de lithiuia 10 ou de fluoaluminate de potassium, d'environ 15 % à environ 45 % d'au moins un silicofluorure composé de silicofluorure de sodium, de silicofluorure de potassium ou de silicofluorure de lithium et d'environ 10 % à environ 45 % d'au moins un oxyde basique composé d'oxyde de lithium en quantité pouvant atteindre environ 15 % du 15 mélange fondu, d'oxyde de sodium en quantité pouvant atteindre environ 30 % du mélange fondu, d'oxyde de potassium en quantité pouvant atteindre environ 30 % du mélange fondu ou d'oxydes de métaux alcalino-terreux en quantité pouvant atteindre environ 25 % du mélange fondu. 20 19. Un composant de flux de soudure selon la revendication 1, caractérisé par le fait que le mélange est essentiellement composé d'environ 20 % à environ 85 % d'au «oins un composé de stabilisation composé de fluoaluminate de sodium, de fluoaluminate de lithium ou de fluoaluminate de potassium, d'environ 15 % à environ 45 % d'au 25 moins un silicofluorure composé de silicofluorure de sodium, de silicofluorure de potassium ou de silicofluorure de lithium, d'environ 10 % à environ 45 % d'au moins un oxyde basique composé d'oxyde de lithium en quantité pouvant atteindre environ 15 % du mélange fondu, d'oxyde de sodium en quantité pouvant atteindre 30 environ 30 % du mélange fondu, d'oxyde de potassium en quantité pouvant atteindre environ 30 % du mélange fondu ou d'oxydes de métaux alcalino-terreux en quantité pouvant atteindre environ 25 % du mélange fondu, et, une quantité, pouvant atteindre environ 30 %, desdits oxydes acides, le mélange fondu ayant v.r. rapport molaire 35 base sur acide au moins égal à 3 sur 1. 20. Un composant de f lux de souâtar© seloa la 1, caractérisé par le fait que le mélange ast essentiellement composé d'environ 20 % à environ 85 % d'au moins un composé stabilisant de fluoaluminate de sodium, de fluoaluminate de lithium ou de fluoalu-40 minate de potassium, d'environ 15 % à environ 45 % d'au moins un 69 23825 32 2012887 silicofluorure composé de silicofluorure de sodium, de silicofluorure de potassium ou de silicofluorure de lithium, d'environ 10 % à environ 45 % d'au moins un oxyde basique composé d'oxyde de lithium en quantité pouvant atteindre environ 15 % du mélange fondu, 5 d'oxyde de sodium en quantité pouvant atteindre environ 30 % du mélange fondu, d'oxyde de potassium en quantité pouvant atteindre environ 30 % du mélange fondu ou d'oxydes de métaux alcalino-terreux en quantité pouvant atteindre environ 25 % du mélange fondu, et, d'une quantité, pouvant atteindre environ 30 %, desdits oxydes 10 neutres. 21. Un composant de flux de soudure selon la revendication 1, caractérisé par le fait que le mélange est essentiellement composé d'environ 20 % à environ 85 % d'au moins un composé de stabilisation composé de fluoaluminate de sodium, de fluoaluminate de lithium ou 15 de fluoaluminate de potassium, d'environ 15 % à environ 45 % d'au moins un silicofluorure composé de silicofluorure de sodium, de silicofluorure de potassium ou de silicofluorure de lithium, d'environ ÎO % à environ 45 % d'au moins un oxyde basique composé d'oxyde de lithium en quantité pouvant atteindre environ 15 % du mélange 20 fondu, d'oxyde de sodium en quantité pouvant atteindre environ 30 % du mélange fondu, d'oxyde de potassium en quantité pouvant atteindre environ 30 % du mélange fondu ou d'oxydes de métaux alcalino-terreux en quantité pouvant atteindre environ 25 % du mélange fondu, d'une quantité, pouvant atteindre environ 30 %, desdits oxydes acides, et 25 une quantité, pouvant atteindre environ 30 %, desdits oxydes neutres, le mélange fondu ayant un rapport molaire base sur acide au moins égal à 3 sur 1. 22. Un composant de flux de soudure selon la revendication 1, caractérisé par le fait que le mélange est essentiellement composé 30 d'environ 55 % à environ 90 % d'au moins un composé de stabilisation composé de silicofluorure de potassium, de silicofluorure de sodium ou de silicofluorure de lithium et d'environ 10 % à environ 45 % d'au moins un oxyde basique composé d'oxyde de lithium en quantité pouvant atteindre environ 15 % du mélange fondu, d'oxyde de sodium en quan-35 tité pouvant atteindre environ 30 % du mélange fondu, d'oxyde de potassium en quantité pouvant atteindre environ 30 % du mélange fondu ou d'oxydes de métaux alcalino-terreux en quantité pouvant atteindre environ 25 % du mélange fondu. 23. Un composant de flux da soudure selon la revendication 1, 40 caractérisé par le fait que le mélange est essentiellement composé 69 23825 33 2012887 d'environ 25 % à environ 85 % d'au moins un composé de stabilisation composé de silicofluorure de potassium, de silicofluorure de sodium, ou de silicofluorure de lithium, d'environ 10 % à environ 45 % d'au moins un oxyde basique composé d'oxyde de lithium en quantité pou-5 vant atteindre environ 15 % du mélange fondu, d'oxyde de sodium en quantité pouvant atteindre environ 30 % du mélange fondu, d'oxyde de potassium en quantité pouvant atteindre environ 30 % du mélange fondu ou d'oxydes de métaux alcalino-terreux en quantité pouvant atteindre environ 25 % du mélange fondu, et d'une quantité, pouvant 10 atteindre environ 30 desdits oxydes neutres. 24. Un composant de flux de soudure selon la revendication 1, caractérisé par le fait que le mélange est essentiellement composé d'environ 25 % à environ 85 % d'au moins un composé de stabilisation composé de silicofluorure de potassium, de silicofluorure de sodium 15 ou de silicofluorure de lithium, d'environ 10 % à environ 45 % d'au moins un oxyde basique composé d'oxyde de lithium en quantité pouvant atteindre environ 15 % du mélange fondu, d'oxyde de sodium en quantité pouvant atteindre environ 30 % du mélange fondu, d'oxyde de potassium en quantité pouvant atteindre environ 30 % du mélange 20 fondu ou d'oxydes de métaux alcalino-terreux en quantité pouvant atteindre environ 25 % du mélange fondu, et, d'une quantité, pouvant atteindre 30 %, desdits oxydes acides, le mélange fondu ayant un rapport molaire base sur acide au moins égal à 3 sur 1. 25. Un composant de flux de soudure selon la revendication 1, 25 caractérisé par le fait que le, mélange est essentiellement composé d'environ 10 % à environ 85 % d'au moins un composé de stabilisation composé de silicofluorure de potassium, de silicofluorure de sodium ou de silicofluorure de lithium, d'environ 10 % à environ 45 % d'au moins un oxyde basique composé d'oxyde de lithium en quantité pou-30 vant atteindre environ 15 % du mélange fondu, d'oxyde de sodium en quantité pouvant atteindre environ 30 % du mélange fondu, d'oxyde de sodium en quantité pouvant atteindre environ 30 % du mélange fondu, d * oxyde de potassium en quantité pouvant atteindre environ 30 % du mélange fondu ou d'oxydes de métaux alcalino-terreux en quantité 35 pouvant atteindre environ 25 % du mélange fondu, d'une quantité, pouvant atteindre environ 30 %, desdits oxydes neutres, et, d'une 69 23825 34 2012887 quantité pouvant atteindre 30 %, desdits oxydes acides, le mélange fondu ayant un rapport molaire base sur acide au moins égal à 3 sur 1.